(57)【要約】【課題】　従来技術からの媒体の欠点を有しないか、または少なくとも顕著に減少された程度に有する液晶媒体を提供する。【解決手段】　本発明は、液晶媒体の分散を設定する方法であって、個別の化合物を、用いられる個別の化合物（Δｎｉ）の相対的複屈折分散（δΔｎ／Δｎｍｉｘ）が、０．５０またはこれ以上となるように選択することを特徴とする、前記方法、およびこの方法により得られたネマティック液晶媒体、特に、ａ）０．０８０またはこれ以下の範囲内の低い複屈折（Δｎ）を有する化合物からなる成分Ａおよび、随意に、ｂ）０．０８１〜０．１４９の範囲内の中程度の複屈折を有する成分Ｂおよびｃ）０．１５０またはこれ以上の範囲内の高い複屈折を有する成分Ｃを含むネマティック液晶媒体、およびこれらの媒体の、液晶ディスプレイにおける使用、およびこれらの媒体を含む液晶ディスプレイ、特にアクティブな切換素子のマトリックスによりアドレスされるディスプレイに関する。【特許請求の範囲】
【請求項１】
液晶媒体の分散を設定する方法であって、個別の化合物を、用いられる個別の化合物（Δｎｉ）の相対的複屈折分散（δΔｎ／Δｎｍｉｘ）が、０．５０またはこれ以上となるように選択することを特徴とする、前記方法。
【請求項２】
ネマティック液晶媒体であって、これが、
ａ）０．０８０またはこれ以下の範囲内の低い複屈折（Δｎ）を有する化合物からなる成分Ａおよび
ｂ）随意に、０．０８１〜０．１４９の範囲内の中程度の複屈折を有する化合物からなる成分Ｂおよび
ｃ）０．１５０またはこれ以上の範囲内の高い複屈折を有する化合物からなる成分Ｃ
を含むことを特徴とする、ネマティック液晶媒体。
【請求項３】
０．０７０〜０．１１０の範囲内の複屈折を有することを特徴とする、請求項１または２に記載の液晶媒体。
【請求項４】
成分Ｂを含むことを特徴とする、請求項１〜３のいずれかに記載の液晶媒体。
【請求項５】
成分Ａが、主に、式ＩおよびＩＩ
【化１】
2004115808.tif 000050
式中、
Ｒ１１、Ｒ１２、Ｒ２１およびＲ２２は、各々、互いに独立して、１〜１５個の炭素原子を有するアルキルであり、これは、随意に、少なくともハロゲンにより一置換されており、ここで、１つまたは２つ以上のＣＨ２基は、各々の場合において、互いに独立して、−Ｏ−、−Ｓ−、−ＣＨ＝ＣＨ−、
【化２】
2004115808.tif 000051
−ＣＯ−、−ＣＯ−Ｏ−、−Ｏ−ＣＯ−または−Ｏ−ＣＯ−Ｏ−により、Ｏ原子が互いに直接結合しないように置換されていることができ、あるいはまた、Ｒ１１およびＲ１２の一方は、ＨまたはＦであり、Ｒ２２は、あるいはまた、ＦまたはＣｌであり、
Ｚ１１、Ｚ１２およびＺ２は、各々、互いに独立して、−ＣＨ２−ＣＨ２−、−ＣＦ２−ＣＦ２−、−ＣＦ２−ＣＨ２−、−ＣＨ２−ＣＦ２−、−ＣＨ＝ＣＨ−、−ＣＦ＝ＣＦ−、−ＣＦ＝ＣＨ−、−ＣＨ＝ＣＦ−、−Ｃ≡Ｃ−、−ＣＯＯ−、−ＯＣＯ−、−ＣＨ２Ｏ−、−ＯＣＨ２−、−ＣＦ２Ｏ−、−ＯＣＦ２−、−（ＣＨ２）４−または単結合であり、
ｎは、０、１または２であり、
および、
式ＩおよびＩＩにおけるシクロヘキサン環中の１つまたは２つの隣接していないＣＨ２基は、Ｏ原子により置換されていることができ、式ＩＩにおけるフェニル環は、１個または２個のＦ原子により置換されていることができる、
で表される化合物からなる群から選択された化合物からなることを特徴とする、請求項１〜４のいずれかに記載の液晶媒体。
【請求項６】
成分Ｂが、主に、式ＩＩＩおよびＩＶ
【化３】
2004115808.tif 000052
式中、
Ｒ３１、Ｒ３２、Ｒ４１およびＲ４２は、各々、互いに独立して、請求項６におけるＲ２１について定義した通りであり、
Ｚ３１、Ｚ３２、Ｚ４１およびＺ４２は、各々、互いに独立して、請求項６におけるＺ１１について定義した通りである、
で表される化合物からなる群から選択された化合物からなることを特徴とする、請求項１〜５のいずれかに記載の液晶媒体。
【請求項７】
成分Ｃが、主に、式Ｖ〜ＶＩＩ
【化４】
2004115808.tif 000053
式中、
Ｒ５１、Ｒ５２、Ｒ６１、Ｒ６２、Ｒ７１およびＲ７２は、各々、互いに独立して、請求項６におけるＲ２１について定義した通りであり、
Ｚ５１、Ｚ５２、Ｚ６１、Ｚ６２、Ｚ６３、Ｚ７１、Ｚ７２およびＺ７３は、各々、互いに独立して、請求項６におけるＺ１１について定義した通りであり、
ｍおよびｏは、各々、互いに独立して、０または１である、
で表される化合物からなる群から選択された化合物からなることを特徴とする、請求項１〜６のいずれかに記載の液晶媒体。
【請求項８】
請求項１〜７のいずれかに記載の液晶媒体を含む、電気光学的ディスプレイ。
【請求項９】
アクティブマトリックスディスプレイであることを特徴とする、請求項８に記載のディスプレイ。
【請求項１０】
請求項１〜９のいずれかに記載の液晶媒体の、電気光学的ディスプレイにおける使用。
【発明の詳細な説明】
【技術分野】
【０００１】
　本発明は、液晶ディスプレイ、特にアクティブマトリックスアドレス液晶ディスプレイ（ＡＭＤまたはＡＭＬＣＤ）、とりわけ薄膜トランジスタ（ＴＦＴ）またはバリスターを含むアクティブマトリックスを用いるものに関する。さらに、本出願は、このタイプのディスプレイにおいて用いるための液晶媒体に関する。
【背景技術】
【０００２】
　このタイプのＡＭＤは、種々のアクティブな電子的切換素子を用いることが可能である。最も広範囲に及ぶものは、三極切換素子を用いるディスプレイである。これらはまた、本発明において好ましい。このタイプの三極切換素子の例は、ＭＯＳ（金属酸化物ケイ素）トランジスタまたは前述のＴＦＴもしくはバリスターである。ＴＦＴにおいて、種々の半導体材料、主にケイ素、あるいはまたセレン化カドミウムが用いられる。特に、多結晶ケイ素または無定形ケイ素が用いられる。三極電子的切換素子に対して、２極切換素子、例えばＭＩＭ（金属絶縁体金属）ダイオード、環状ダイオードまたは「背面から背面への(back to back)」ダイオードのマトリックスをまた、ＡＭＤにおいて用いることができる。しかし、また以下に一層詳細に説明するように、これらは、一般的に、ＡＭＤにより達成された一層劣悪な電気光学的特性のために、好ましくない。
【０００３】
　このタイプの液晶ディスプレイにおいて誘電体として用いられる液晶は、電圧の印加に際して光学的特性が可逆的に変化するものである。媒体として液晶を用いる電気光学的ディスプレイは、当業者に知られている。これらの液晶ディスプレイは、種々の電気光学的効果を用いる。
【０００４】
　最も広範囲に及ぶ慣用のディスプレイは、ＴＮ効果（ねじれネマティック、約９０°ねじれたネマティック構造を有する）、ＳＴＮ効果（超ねじれネマティック）またはＳＢＥ効果（超ねじれ複屈折効果）を用いる。これらのおよび同様の電気光学的効果において、正の誘電異方性（Δε）の液晶媒体が用いられる。
【０００５】
　一般的に、これらの効果を用いるディスプレイを含むディスプレイにおける動作電圧は、可能な限り低くなければならないため、一般的に、主に誘電的に正の液晶化合物から構成され、多くとも比較的小さい／低い比率の誘電的に中性の化合物を含む、比較的大きい誘電異方性を有する液晶媒体を用いる。
【０００６】
　正の誘電異方性を有する液晶媒体を必要とする、前述の電気光学的効果を用いる前述の慣用のディスプレイとは対照的に、負の誘電異方性を有する液晶媒体を用いる他の電気光学的効果、例えばＥＣＢ効果（電気的に制御された複屈折）およびこの従属形態であるＤＡＰ（整列相の変形）、ＶＡＮ（垂直整列ネマティック）およびＣＳＨ（色超ホメオトロピック）がある。これらは、同様に、本出願の主題である。
【０００７】
　最近増大した程度に用いられている、ＩＰＳ（面内切換）効果は、用いられるディスプレイモードに依存して、誘電的に正の、または誘電的に負の媒体のいずれかにおいて染料を用いることができる、「ゲスト／ホスト」ディスプレイに類似した、誘電的に正の、および誘電的に負の液晶媒体を、共に用いることができる。この段落において述べた液晶ディスプレイの場合においても、誘電的に負の液晶媒体を用いるものは、また、本出願の主題である。
【０００８】
　他の高度に有望な液晶ディスプレイのタイプは、いわゆる「軸対称微小ドメイン(microdomain)」（ＡＳＭと略称される）ディスプレイであり、これは、好ましくは、プラズマアレー（プラズマアドレス液晶ディスプレイまたはＰＡ　ＬＣＤ）によりアドレスされる。このディスプレイもまた、本出願の主題である。
【０００９】
　前述の液晶ディスプレイおよび同様の効果を用いるすべての液晶ディスプレイにおいて用いられる液晶媒体は、一般的に、主に、およびほとんどの場合において、さらに極めて実質的に、対応する誘電異方性を有する液晶化合物、即ち誘電的に正の媒体の場合において正の誘電異方性を有する化合物および誘電的に負の媒体の場合において負の誘電異方性を有する化合物からなる。
【００１０】
　十分に良好なコントラストを達成するために、光学的遅延、液晶材料の複屈折（Δｎ）と液晶層の層の厚さ（ｄ）との積は、用いられる特定の電気光学的モードに整合する値を有しなければならない。
　液晶材料の複屈折は、用いられる光の波長に比較的高度に依存する。この効果は、また複屈折分散として知られている。この効果のために、電気光学的ディスプレイモードに好ましいある個別の複屈折値を、単一の波長において設定することができるに過ぎない。
【００１１】
　代表的な液晶混合物の分散は、例えば、非特許文献１に記載されている。比較的短い波長において、複屈折は、顕著に増大し、一方これは、比較的長い波長において、一定の極限値に接近する。複屈折の波長依存性の説明の広範囲に及ぶ形態は、波数、即ち逆波長の平方に従う多項式の展開、コーシー式、式（１）：
【数１】
2004115808.tif 000002
式中：λは、波長であり、
Δｎ（λ）は、波長λにおける複屈折であり、
Δｎ（∞）は、無限大波長における複屈折であり、
ＡおよびＣは、定数である、
である。
【００１２】
　いくつかの用途について、液晶材料のある複屈折分散が必要である。これは、例えば、ＩＰＳディスプレイにおける場合である。これらのディスプレイにおいて、種々の特定の視野角において発生する不所望な色効果は、一般的に、用いられる液晶材料の複屈折の波長分散に依存する。ディスプレイが、例えば、多くのモニターまたはＴＶ用途におけるように補償層を用いる場合においても、液晶材料の分散は、視野角依存性について極めて本質的である。
【００１３】
　既知の液晶混合物は、要求を満たさないか、または不十分な程度に満たすに過ぎない。
　従って、従来技術からの媒体の欠点を有しないか、または少なくとも顕著に減少された程度に有する、液晶媒体に対する大きな要求があった。および要求がある。
【００１４】
【非特許文献１】ウ・ティー・エスら(Wu, T. S. et al.)、ＳＰＩＥ　第６８４巻、「液晶および空間的光モジュレーター材料」、１９８６年、６９〜７６頁
【発明の開示】
【発明が解決しようとする課題】
【００１５】
　本発明は、ある複屈折分散を有する液晶材料を提供する、およびこのような材料を得る方法を提供する目的に基づいた。
【課題を解決するための手段】
【００１６】
　液晶ディスプレイにおいて用いられる事実上すべての液晶材料は、個別の化合物ではなく、代わりに複数の個別の化合物の混合物である。本発明の発明者等は、液晶混合物の複屈折分散に、用いられる化合物の対応する選択により影響を与えることができ、従ってこれを標的した方法で選択することができることを見出した。
【００１７】
　本出願はまた、液晶媒体の分散を設定する方法であって、個別の化合物を、用いられる個別の化合物（Δｎｉ）の相対的複屈折分散（δΔｎ／Δｎｍｉｘ）が、０．５０またはこれ以上となるように選択することを特徴とする、前記方法に関する。
　液晶混合物の複屈折は、用いられる化合物の複屈折値により決定される。大まかな近似のために、混合物の複屈折を、それぞれのモル分率で加重値を与えた、用いられるすべての個別の化合物の複屈折値の相加平均として得る。
【００１８】
　所定の複屈折を有する液晶混合物を得るために、すべてが、混合物の値に比較的近似した複屈折値を有する個別の化合物を、互いに混合する場合には、混合物の複屈折分散は、比較的低い。しかし、対照的に、複屈折値が、混合物の値と大いに異なる化合物を用いる場合には、得られた混合物は、比較的高い分散を有する。これらの２種の極値の間の分散を有する混合物は、平均の複屈折を有する化合物の濃度の対応する比率における混合物の値と、一層大きい程度に異なる複屈折値を有する化合物を用いることにより、得られる。
【００１９】
　個別の化合物の複屈折の値の、混合物の複屈折の値からの偏差の程度の特徴づけのために用いることができる基準は、等式（２）による分散（σΔｎ）である。
【数２】
2004115808.tif 000003
式中：Δｎｉは、化合物ｉの複屈折であり、
Δｎｍｉｘは、混合物の複屈折である。
【００２０】
　ここで、また、相対値σΔｎ／Δｎｍｉｘは、一般的に、異なる混合物の比較に適する。このことは、特に、比較するべき混合物が、顕著に異なる複屈折値を有する場合に、該当する。
　本発明の液晶混合物は、好ましくは、低い複屈折を有する化合物からなる成分Ａを含む。この成分の化合物の複屈折値Δｎは、０．０８０またはこれ以下、好ましくは０．０７０またはこれ以下、および特に好ましくは０．０６またはこれ以下の範囲内である。
【００２１】
　本発明の液晶混合物は、好ましくは、０．０８１〜０．１４９、好ましくは０．０９０〜０．１４０の範囲内の値を有する、中程度の複屈折を有する化合物からなる成分Ｂを含む。
　本発明の液晶混合物は、好ましくは、０．１５０またはこれ以上、好ましくは０．１６０またはこれ以上および特に好ましくは０．１７０またはこれ以上の値を有する、高い複屈折を有する化合物からなる成分Ｃを含む。
【００２２】
　本発明の液晶混合物は、好ましくは、０．０７０〜０．１１０、特に好ましくは０．０７５〜０．１００および極めて特に好ましくは０．０８０〜０．０９５の範囲内の複屈折を有する。
【００２３】
　成分Ａは、以下の
−シクロヘキサン環およびフェニル環を有し、
−２個のシクロヘキサン環を有し、
−３個のシクロヘキサン環を有し、
ここで、化合物中の１個または２個以上、好ましくは１個のシクロヘキサン環中の１個または２個以上の隣接していない、好ましくは２個のＣＨ２基は、Ｏにより置換されていることができる化合物からなる群から選択された化合物を好ましくは含み、特に主にこれらからなり、特に好ましくは実質的に完全にこれらからなり、極めて特に事実上専らこれらからなる。
【００２４】
　成分Ｂは、以下の
−２個のシクロヘキサン環および１個のフェニル環を有し、ここで、これらの化合物は、誘電的に中性または誘電的に正のいずれかであることができ、
−１個のシクロヘキサン環および２個のフェニル環を有し、これは、誘電的に正である
化合物からなる群から選択された化合物を好ましくは含み、特に主にこれらからなり、特に好ましくは実質的に完全にこれらからなり、極めて特に事実上専らこれらからなる。
【００２５】
　成分Ｃは、好ましくは互いに直接結合した２個のフェニル環を有し、好ましくは以下の
−２個のフェニル環を有し、
−２個のフェニル環および１個のシクロヘキサン環を有し、これは、誘電的に中性であり、
−２個のフェニル環および２個のシクロヘキサン環を有する
化合物からなる群から選択された化合物を好ましくは含み、特に主にこれらからなり、特に好ましくは実質的に完全にこれらからなり、極めて特に事実上専らこれらからなる。
【００２６】
　成分Ａは、式ＩおよびＩＩ
【化５】
2004115808.tif 000004
式中、
Ｒ１１およびＲ１２は、各々、互いに独立して、１〜１５個、好ましくは１〜７個の炭素原子を有するアルキルであり、これは、随意に、少なくともハロゲン、好ましくはＦにより一置換されており、ここで、１つまたは２つ以上のＣＨ２基は、各々の場合において、互いに独立して、−Ｏ−、−Ｓ−、−ＣＨ＝ＣＨ−、
【化６】
2004115808.tif 000005
−ＣＯ−、−ＣＯ−Ｏ−、−Ｏ−ＣＯ−または−Ｏ−ＣＯ−Ｏ−により、Ｏ原子が互いに直接結合しないように置換されていることができ、Ｒ１１およびＲ１２の一方は、あるいはまた、ＨまたはＦであり、好ましくは、Ｒ１１は、アルキルであり、Ｒ１２は、アルキル、アルコキシ、アルケニルまたはＣＦ３であり、
【００２７】
Ｚ１１およびＺ１２は、各々、互いに独立して、−ＣＨ２−ＣＨ２−、−ＣＦ２−ＣＦ２−、−ＣＦ２−ＣＨ２−、−ＣＨ２−ＣＦ２−、−ＣＨ＝ＣＨ−、−ＣＦ＝ＣＦ−、−ＣＦ＝ＣＨ−、−ＣＨ＝ＣＦ−、−Ｃ≡Ｃ−、−ＣＯＯ−、−ＯＣＯ−、−ＣＨ２Ｏ−、−ＯＣＨ２−、−ＣＦ２Ｏ−、−ＯＣＦ２−、−（ＣＨ２）４−または単結合であり、
ｎは、０、１または２であり、
および、
【００２８】
Ｒ２１、Ｒ２２およびＺ２は、各々、式Ｉにおける対応するパラメーターＲ１１、Ｒ１２およびＺ１１について定義した通りであり、Ｒ２２は、あるいはまた、Ｆ、Ｃｌ、−ＣＦ３、−ＯＣＦ２Ｈまたは−ＯＣＦ３であり、
式ＩおよびＩＩにおけるシクロヘキサン環中の１つまたは２つの隣接していない、好ましくは２つのＣＨ２基は、Ｏ原子により置換されていることができ、式ＩＩにおけるフェニル環は、１個または２個のＦ原子により、好ましくは基Ｒ２２に対してオルトの位置において置換されていることができる、
で表される化合物からなる群から選択された化合物を好ましくは含み、特に主にこれらからなり、特に好ましくは実質的に完全にこれらからなり、極めて特に事実上専らこれらからなる。
【００２９】
　成分Ａは、式ＩおよびＩＩで表される化合物からなる群から選択された化合物を好ましくは含み、特に主にこれらからなり、特に好ましくは実質的に完全にこれらからなり、極めて特に事実上専らこれらからなり、ここで、
Ｒ１１は、１〜７個の炭素原子を有するｎ−アルコキシであり、
Ｒ１２は、１〜７個の炭素原子を有するｎ−アルコキシ、２〜７個の炭素原子を有するアルケニルオキシまたはＣＦ３であり、
Ｚ１１およびＺ１２は、各々、互いに独立して、−ＣＨ２−ＣＨ２−、−ＣＨ２Ｏ−、−ＯＣＨ２−、−ＣＦ２Ｏ−、−ＯＣＦ２−、−ＣＯＯ−、−（ＣＨ２）４−または単結合であり、好ましくは、−ＣＨ２−ＣＨ２−、−ＣＦ２Ｏ−、−ＣＯＯ−または単結合であり、
【００３０】
ｎは、０、１または２、好ましくは０または１であり、
Ｒ２１は、１〜７個の炭素原子を有するｎ−アルキル、１〜７個の炭素原子を有するｎ−アルコキシまたは２〜７個の炭素原子を有するアルケニルオキシであり、
Ｒ２２は、１〜７個の炭素原子を有するｎ−アルコキシ、２〜７個の炭素原子を有するアルケニルオキシ、１〜７個の炭素原子を有するｎ−アルキルまたはＦ、Ｃｌ、−ＣＦ３、−ＯＣＦ２Ｈもしくは−ＯＣＦ３であり、
Ｚ２は、Ｚ１１について定義した通りであり、好ましくは単結合である。
【００３１】
　成分Ｂは、式ＩＩＩおよびＩＶ
【化７】
2004115808.tif 000006
で表される化合物からなる群から選択された化合物を好ましくは含み、特に主にこれらからなり、特に好ましくは実質的に完全にこれらからなり、極めて特に事実上専らこれらからなり、ここで、
Ｒ３１およびＲ３２は、各々、互いに独立して、式ＩＩ中の対応するパラメーターＲ２１およびＲ２２について前に定義した通りであり、
Ｒ３１は、好ましくは１〜７個の炭素原子を有するｎ−アルキル、１〜７個の炭素原子を有するｎ−アルコキシまたは２〜７個の炭素原子を有するアルケニルオキシであり、
Ｒ３２は、好ましくは、１〜７個の炭素原子を有するｎ−アルキルもしくはｎ−アルコキシ、２〜７個の炭素原子を有するアルコキシアルキルもしくはアルケニルオキシ、ハロゲンまたは１〜３個の炭素原子を有するフッ素化アルキルもしくはアルコキシ、または２もしくは３個の炭素原子を有するアルケニルもしくはアルケニルオキシ、好ましくはＦ、Ｃｌまたは−ＯＣＦ３、特に好ましくはＦまたは−ＯＣＦ３、極めて特に好ましくはＦであり、
【００３２】
Ｚ３１およびＺ３２は、各々、互いに独立して、式ＩＩ中のＺ１１について定義した通りであり、
Ｌ３１およびＬ３２は、各々、互いに独立して、ＨまたはＦであり、
Ｒ４１およびＲ４２は、各々、互いに独立して、式ＩＩ中の対応するパラメーターＲ２１およびＲ２２について前に定義した通りであり、
Ｒ４１は、好ましくは、１〜７個の炭素原子を有するｎ−アルキル、１〜７個の炭素原子を有するｎ−アルコキシまたは２〜７個の炭素原子を有するアルケニルオキシであり、
Ｒ４２は、好ましくは、１〜７個の炭素原子を有するｎ−アルキル、１〜７個の炭素原子を有するｎ−アルコキシ、２〜７個の炭素原子を有するアルケニルオキシ、ハロゲンまたは１〜３個の炭素原子を有する、フッ素化されたアルキルもしくはアルコキシ、または２もしくは３個の炭素原子を有するアルケニルもしくはアルケニルオキシ、好ましくはＦ、Ｃｌまたは−ＯＣＦ３、特に好ましくはＦまたは−ＯＣＦ３、極めて特に好ましくはＦであり、
【００３３】
Ｌ４１およびＬ４２は、各々、互いに独立して、ＨまたはＦであり、
Ｚ４１およびＺ４２は、各々、互いに独立して、式ＩＩ中のＺ１１について定義した通りであり、および
式ＩＶの中心のフェニル環は、Ｆ原子により一置換、二置換または多置換、好ましくは一置換または二置換されていることができる。
【００３４】
　成分Ｃは、式Ｖ〜ＶＩＩＩ
【化８】
2004115808.tif 000007
式中、
Ｒ５１およびＲ５２は、各々、互いに独立して、式ＩＩにおける対応するパラメーターＲ２１およびＲ２２について前に定義した通りであり、
Ｒ５１は、好ましくは、１〜７個の炭素原子を有するｎ−アルキル、１〜７個の炭素原子を有するｎ−アルコキシまたは２〜７個の炭素原子を有するアルケニルオキシであり、
Ｒ５２は、好ましくは、１〜７個の炭素原子を有するｎ−アルキルまたはｎ−アルコキシ、２〜７個の炭素原子を有するアルコキシアルキルまたはアルケニルオキシ、ハロゲンまたは１〜３個の炭素原子を有するフッ素化されたアルキルもしくはアルコキシ、または２もしくは３個の炭素原子を有するアルケニルもしくはアルケニルオキシ、好ましくはＦ、Ｃｌまたは−ＯＣＦ３、特に好ましくはＦまたは−ＯＣＦ３、極めて特に好ましくはＦであり、
【００３５】
Ｚ５１およびＺ５２は、各々、互いに独立して、式ＩＩ中のＺ１１について定義した通りであり、
ｍは、０または１、好ましくは１であり、
Ｒ６１およびＲ６２は、各々、互いに独立して、式ＩＩ中の対応するパラメーターＲ２１およびＲ２２について前に定義した通りであり、
Ｒ６１は、好ましくは、１〜７個の炭素原子を有するｎ−アルキル、１〜７個の炭素原子を有するｎ−アルコキシまたは２〜７個の炭素原子を有するアルケニルオキシであり、
Ｒ６２は、好ましくは、１〜７個の炭素原子を有するｎ−アルキル、１〜７個の炭素原子を有するｎ−アルコキシ、２〜７個の炭素原子を有するアルケニルオキシ、ハロゲンまたは１〜３個の炭素原子を有する、フッ素化されたアルキルもしくはアルコキシ、または２もしくは３個の炭素原子を有するアルケニルもしくはアルケニルオキシ、好ましくはＦ、Ｃｌまたは−ＯＣＦ３、特に好ましくはＦまたは−ＯＣＦ３、極めて特に好ましくはＦであり、
Ｚ６１、Ｚ６２およびＺ６３は、各々、互いに独立して、式ＩＩ中のＺ１１について定義した通りであり、好ましくは、各々、互いに独立して、−ＣＨ２−ＣＨ２−、−ＣＦ２−Ｏ−、−Ｏ−ＣＦ２−、−ＣＯ−Ｏ−または単結合であり、
および
【００３６】
ｏは、０または１であり、
Ｒ７１およびＲ７２は、各々、互いに独立して、式ＩＩ中の対応するパラメーターＲ２１およびＲ２２について前に定義した通りであり、
Ｒ７１は、好ましくは、１〜７個の炭素原子を有するｎ−アルキル、１〜７個の炭素原子を有するｎ−アルコキシまたは２〜７個の炭素原子を有するアルケニルオキシであり、
Ｒ７２は、好ましくは、１〜７個の炭素原子を有するｎ−アルキル、１〜７個の炭素原子を有するｎ−アルコキシ、２〜７個の炭素原子を有するアルケニルオキシ、ハロゲンまたは１〜３個の炭素原子を有する、フッ素化されたアルキルもしくはアルコキシ、または２もしくは３個の炭素原子を有するアルケニルもしくはアルケニルオキシ、好ましくはＦ、Ｃｌまたは−ＯＣＦ３、特に好ましくはＦまたは−ＯＣＦ３、極めて特に好ましくはＦであり、
Ｚ７１、Ｚ７２およびＺ７３は、各々、互いに独立して、式ＩＩ中のＺ１１について定義した通りであり、好ましくは、各々、互いに独立して、−ＣＦ２Ｏ−、−Ｏ−ＣＦ２−、−ＣＯ−Ｏ−または単結合、特に好ましくは単結合であり、
【００３７】
Ｒ８１およびＲ８２は、各々、互いに独立して、式ＩＩ中の対応するパラメーターＲ２１およびＲ２２について前に定義した通りであり、
Ｒ８１は、好ましくは、１〜７個の炭素原子を有するｎ−アルキル、１〜７個の炭素原子を有するｎ−アルコキシまたは２〜７個の炭素原子を有するアルケニルオキシであり、
Ｒ８２は、好ましくは、１〜７個の炭素原子を有するｎ−アルキル、１〜７個の炭素原子を有するｎ−アルコキシ、２〜７個の炭素原子を有するアルケニルオキシ、ハロゲンまたは１〜３個の炭素原子を有する、フッ素化されたアルキルもしくはアルコキシ、または２もしくは３個の炭素原子を有するアルケニルもしくはアルケニルオキシ、好ましくはＦ、Ｃｌまたは−ＯＣＦ３、特に好ましくはＦまたは−ＯＣＦ３、極めて特に好ましくはＦであり、
Ｚ８１、Ｚ８２およびＺ８３は、各々、互いに独立して、式ＩＩ中のＺ１１について定義した通りであり、好ましくは、各々、互いに独立して、−ＣＦ２Ｏ−、−Ｏ−ＣＦ２−、−ＣＯ−Ｏ−または単結合、特に好ましくは単結合であり、および
式Ｖ〜ＶＩＩＩ中のフェニル環は、各々、互いに独立して、Ｆ原子により一置換、二置換または多置換、好ましくは一置換または二置換されており、ここで、式ＩＶで表される化合物は、式ＶＩにおいて除外される、
で表される化合物からなる群から選択された１種または２種以上の化合物を好ましくは含み、特に主にこれらからなり、特に好ましくは実質的に完全にこれらからなり、極めて特に事実上専らこれらからなる。
【００３８】
　成分Ａ、ＢおよびＣの好ましい構成成分である化合物の例を、以下に示す。
　成分Ａは、式Ｉ−１〜Ｉ−６およびＩＩ−１、好ましくはＩ−１〜Ｉ−４、Ｉ−６およびＩＩ−１、特に好ましくはＩ−１、Ｉ−２およびＩＩ−１
【化９】
2004115808.tif 000008
式中、
Ｒ１１およびＲ１２は、各々、互いに独立して、式Ｉ中に前に定義した通りであり、好ましくは、アルキル、アルケニル、アルコキシまたは−ＣＦ３である、
で表される化合物からなる群から選択された１種または２種以上の化合物を好ましくは含み、特に主にこれらからなり、特に好ましくは実質的に完全にこれらからなり、極めて特に好ましくは事実上完全にこれらからなる。
【００３９】
　成分Ｂは、式ＩＩＩ−１〜ＩＩＩ−９およびＩＶ−１〜ＩＶ−１２
【化１０】
2004115808.tif 000009
【００４０】
【化１１】
2004115808.tif 000010
【００４１】
【化１２】
2004115808.tif 000011
式中、
Ｒ３１、Ｒ３２およびＬ３１は、各々、互いに独立して、式ＩＩＩについて前に定義した通りであり、Ｒ３１は、好ましくは、アルキルまたはアルケニルであり、Ｒ３２は、好ましくはＦ、Ｃｌまたは−ＯＣＦ３、特に好ましくはＦまたは−ＯＣＦ３であり、式ＩＩＩ−１において、あるいはまた、アルキルまたはアルケニルであり、Ｒ３２がＦである場合には、Ｌ３１は、好ましくはＦであり、Ｒ３２が−ＯＣＦ３である場合には、Ｌ３１は、好ましくはＨであり、
【００４２】
【化１３】
2004115808.tif 000012
【００４３】
【化１４】
2004115808.tif 000013
【００４４】
【化１５】
2004115808.tif 000014
式中、
Ｒ４１、Ｒ４２およびＬ４１は、各々、互いに独立して、式ＩＶについて前に定義した通りであり、Ｒ４１は、好ましくはアルキルまたはアルケニルであり、Ｒ４２は、好ましくはＦ、Ｃｌまたは−ＯＣＦ３、特に好ましくはＦまたは−ＯＣＦ３であり、Ｒ３２がＦである場合には、Ｌ３１は、好ましくはＦであり、Ｒ３２が−ＯＣＦ３である場合には、Ｌ３１は、好ましくはＨである、
で表される化合物からなる群から選択された１種または２種以上の化合物を好ましくは含み、特に主にこれらからなり、特に好ましくは実質的に完全にこれらからなり、極めて特に好ましくは事実上完全にこれらからなる。
【００４５】
　成分Ｃは、式Ｖ−１〜Ｖ−３、ＶＩ−１〜ＶＩ−３、ＶＩＩ−１およびＶＩＩＩ−１〜ＶＩＩＩ−３
【化１６】
2004115808.tif 000015
式中、パラメーターは、式Ｖの下に前に定義した通りであり、式中のフェニル環は、各々、互いに独立して、Ｆ原子により一置換、二置換または多置換、好ましくは一置換または二置換されていることができ、
【００４６】
【化１７】
2004115808.tif 000016
式中、パラメーターは、式ＶＩの下に前に定義した通りであり、式中のフェニル環は、各々、互いに独立して、Ｆ原子により一置換、二置換または多置換、好ましくは一置換または二置換されていることができ、
【００４７】
【化１８】
2004115808.tif 000017
式中、パラメーターは、式ＶＩＩの下に前に定義した通りであり、式中のフェニル環は、各々、互いに独立して、Ｆ原子により一置換、二置換または多置換、好ましくは一置換または二置換されていることができ、
【００４８】
【化１９】
2004115808.tif 000018
式中、パラメーターは、式ＶＩＩＩの下に前に定義した通りであり、式中のフェニル環は、各々、互いに独立して、Ｆ原子により一置換、二置換または多置換、好ましくは一置換または二置換されていることができる、
で表される化合物からなる群から選択された１種または２種以上の化合物を好ましくは含み、特に主にこれらからなり、特に好ましくは実質的に完全にこれらからなり、極めて特に好ましくは事実上完全にこれらからなる。
【００４９】
　式Ｉ−１で表される化合物は、好ましくは、式Ｉ−１ａ〜Ｉ−１ｅ
【化２０】
2004115808.tif 000019
式中、ｎおよびｍは、各々、互いに独立して、アルキル基である場合には１〜９、好ましくは１〜５および特に好ましくは１〜３であり、アルケニル基である場合には２〜９、好ましくは２〜５および特に好ましくは２〜３である、
で表される化合物からなる群から選択される。
【００５０】
　式ＩＩ−１で表される化合物は、好ましくは、式ＩＩ−１ａ〜ＩＩ−１ｄ
【化２１】
2004115808.tif 000020
式中、ｎおよびｍは、各々、互いに独立して、１〜９、好ましくは１〜５および特に好ましくは１〜３である、
で表される化合物からなる群から選択される。
【００５１】
　式ＩＩＩ−１で表される化合物は、好ましくは、式ＩＩＩ−１ａ〜ＩＩＩ−１ｃ
【化２２】
2004115808.tif 000021
式中、
Ｒ３１は、式ＩＩＩの下に、好ましくは式ＩＩＩ−１について前に定義した通りであり、
Ｒ３２は、アルキル、アルコキシまたはアルケニル、特に好ましくは、１〜３個の炭素原子を有するアルキル、ビニルまたは１Ｅ−アルケニルである、
で表される化合物からなる群から選択される。
【００５２】
　式ＩＩＩ−２で表される化合物は、好ましくは、式ＩＩＩ−２ａ〜ＩＩＩ−２ｅ
【化２３】
2004115808.tif 000022
式中、
Ｒ３１は、式ＩＩＩについて、好ましくは式ＩＩＩ−２について前に定義した通りであり、好ましくはアルキルまたはアルケニルである、
で表される化合物からなる群から選択される。
【００５３】
　式ＩＩＩ−９で表される化合物は、好ましくは、式ＩＩＩ−９ａ〜ＩＩＩ−９ｃ
【化２４】
2004115808.tif 000023
式中、
Ｒ３１は、式ＩＩＩについて、好ましくは式ＩＩＩ−８について前に定義した通りであり、好ましくはアルキルまたはアルケニルである、
で表される化合物からなる群から選択される。
【００５４】
　式Ｖ−２で表される化合物は、好ましくは、式Ｖ−２ａ〜Ｖ−２ｃ
【化２５】
2004115808.tif 000024
式中、パラメーターは、式Ｖの下に、好ましくは式Ｖ−２の下に前に定義した通りである、
で表される化合物からなる群から選択される。
【００５５】
　式Ｖ−３で表される化合物は、好ましくは、式Ｖ−３ａ〜Ｖ−３ｅ、好ましくはＶ−３ｄおよびＶ−３ｅ
【化２６】
2004115808.tif 000025
式中、パラメーターは、式Ｖの下に、好ましくは式Ｖ−３の下に前に定義した通りである、
で表される化合物からなる群から選択される。
【００５６】
　式ＶＩ−１で表される化合物は、好ましくは、式ＶＩ−１ａ〜ＶＩ−１ｃ
【化２７】
2004115808.tif 000026
式中、パラメーターは、式ＶＩの下に、好ましくは式ＶＩ−１の下に前に定義した通りである、
で表される化合物からなる群から選択される。
【００５７】
　式ＶＩ−２で表される化合物は、好ましくは、式ＶＩ−２ａおよびＶＩ−２ｂ
【化２８】
2004115808.tif 000027
式中、パラメーターは、式ＶＩの下に、好ましくは式ＶＩ−２の下に前に定義した通りであり、Ｒ６１は、アルキルまたはアルケニルであり、Ｒ６２は、アルキル、アルケニル、Ｆまたは−ＯＣＦ３である、
で表される化合物からなる群から選択される。
【００５８】
　式ＶＩＩ−１で表される化合物は、好ましくは、式ＶＩＩ−１ａ〜ＶＩＩ−１ｅ
【化２９】
2004115808.tif 000028
式中、パラメーターは、式ＶＩＩの下に、好ましくは式ＶＩＩ−１の下に前に定義した通りであり、Ｒ７１は、アルキルまたはアルケニルであり、Ｒ７２は、アルキル、アルケニル、Ｆまたは−ＯＣＦ３である、
で表される化合物からなる群から選択されており、特に好ましくは、式ＶＩＩ−１ｄおよびＶＩＩ−１ｅからなる群から選択されており、特に好ましくはここで、Ｒ７２は、Ｆである。
【００５９】
　本出願において、以下の定義が、組成物の構成成分の詳述に関して該当する：
−「〜を含む」：組成物中の関連する構成成分の濃度が、好ましくは５％またはこれ以上、特に好ましくは１０％またはこれ以上および極めて特に好ましくは２０％またはこれ以上である、
−「主に〜からなる」：組成物中の関連する構成成分の濃度が、好ましくは５０％またはこれ以上、特に好ましくは５５％またはこれ以上および極めて特に好ましくは６０％またはこれ以上である、
【００６０】
−「実質的に完全に〜からなる」：組成物中の関連する成分の濃度が、好ましくは８０％またはこれ以上、特に好ましくは９０％またはこれ以上および極めて特に好ましくは９５％またはこれ以上である、および
−「事実上完全に〜からなる」：組成物中の関連する構成成分の濃度が、好ましくは９８％またはこれ以上、特に好ましくは９９％またはこれ以上および極めて特に好ましくは１００．０％である。
【００６１】
　このことは、成分および化合物であることができるこれらの構成成分を有する組成物としての媒体、およびこれらの構成成分、化合物を有する成分の両方に該当する。
【００６２】
　成分Ｂは、好ましくは、主に式ＩＩＩおよびＩＶ、好ましくは式ＩＩＩ−１およびＩＩＩ−２並びにＩＶで表される化合物からなる群から選択された１種または２種以上の化合物からなり、特に好ましくは実質的に完全にこれらからなり、極めて特に好ましくは事実上完全にこれらからなる。式ＩＩＩ−１ａで表される化合物において、Ｒ３２は、好ましくは、アルキル、アルケニルまたはアルコキシである。さらに、式ＩＩＩおよびＩＶで表される化合物中の右回りフェニル環は、好ましくは、以下のように置換されている：
【化３０】
2004115808.tif 000029
【００６３】
　成分Ｃは、好ましくは、主に式Ｖ−２およびＶ−３、好ましくは式Ｖ−２ａ、Ｖ−２ｂ、Ｖ−２ｃおよびＶ−３で表される化合物からなる群から選択された１種または２種以上の化合物からなり、特に好ましくは実質的に完全にこれらからなり、極めて特に好ましくは事実上完全にこれらからなる。式Ｖ−２ａおよびＶ−２ｃで表される化合物において、Ｒ５２は、好ましくはＦであり、式Ｖ−２ｂで表される化合物において、Ｒ５２は、好ましくは−ＯＣＦ３である。式Ｖで表される化合物中の右回りフェニル環は、好ましくは、以下のように置換されている：
【化３１】
2004115808.tif 000030
【００６４】
　好ましい態様において、本発明の液晶媒体は、合計で、全体としての混合物を基準として、
５％〜８５％、好ましくは１０％〜７０％および特に好ましくは２０％〜６０％の成分Ａ、好ましくは式ＩおよびＩＩ、特に好ましくは式Ｉで表される化合物から選択された化合物、
【００６５】
０％〜２０％、好ましくは０％〜１２％、特に好ましくは０％〜１０％および極めて特に好ましくは０％〜５％の成分Ｂ、好ましくは式ＩＩＩおよびＩＶ、特に好ましくは式ＩＩＩで表される化合物から選択された化合物、
０％〜５０％、好ましくは０％〜４０％、特に好ましくは１０％〜４０％および極めて特に好ましくは５％〜２５％の成分Ｃ、好ましくは式Ｖ〜ＶＩＩ、特に好ましくは式Ｖで表される化合物から選択された化合物
を含む。
【００６６】
　本発明の媒体は、好ましくは、主に成分Ａ、ＢおよびＣからなり、特に好ましくは実質的に完全にこれらからなる。
【００６７】
　個別の化合物は、各々、ここで、１％〜２５％、好ましくは２％〜２０％および特に好ましくは４％〜１６％の濃度で用いられる。例外は、ここで、３個のフェニル環を有する化合物および４個の６員環を有する化合物により形成される。これらの化合物は、各々、個別の化合物あたり０．５％〜１５％、好ましくは１％〜１０％および特に好ましくは１％〜８％の濃度で用いられる。特に式ＩおよびＩＩ、とりわけ式Ｉで表される成分Ａの化合物の場合において、媒体中の個別の化合物の比率についての濃度に対する好ましい限界は、１％〜２０％、好ましくは１％〜１５％および特に好ましくは３％〜１１％および極めて特に好ましくは８％までである。
【００６８】
　好ましい態様において、液晶媒体は、特に好ましくは、合計で、
４０％〜７０％の式Ｉで表される化合物、
０％〜２０％の式ＩＩＩ、好ましくは式ＩＩＩ−２、特に好ましくは式ＩＩＩ−２ｂで表される化合物、並びに
１０％〜３５％の式Ｖ〜ＶＩＩＩ、好ましくは式ＶおよびＶＩＩで表される化合物
を含む。
【００６９】
　この態様において、液晶媒体は、極めて特に好ましくは、合計で、
４０％〜８０％の式Ｉ−１およびＩ−２で表される化合物、
０％〜５％の式ＩＩＩ、好ましくは式ＩＩＩ−２、特に好ましくは式ＩＩＩ−２ｂで表される化合物
を含む。
【００７０】
　本発明の液晶媒体は、好ましくは、各々の場合において少なくとも−２０℃〜７０℃、特に好ましくは−３０℃〜８０℃、極めて特に好ましくは−４０℃〜９０℃のネマティック相を有する。
【００７１】
　「ネマティック相を有する」の用語は、ここでは、先ず、対応する温度において低い温度においてはスメクティック相および結晶化が観察されず、また第２に、ネマティック相から加熱することにより透明化が発生しないことを意味する。低い温度における検査を、対応する温度において流動粘度計中で実施し、電気光学的用途に対応する層の厚さを有する試験セル中で、少なくとも１００時間にわたる貯蔵によりチェックする。高い温度において、透明点を、毛細管中で、慣用の方法により測定する。
【００７２】
　さらに、本発明の液晶媒体は、以下の比較的高い光学異方性値を特徴とする。複屈折値は、好ましくは、０．０６５〜０．１１５の範囲内、特に好ましくは０．０７５〜０．１０５の範囲内および極めて特に好ましくは０．０８０〜０．１０５の範囲内である。
　特に、本発明の液晶媒体は、比較的高い光学異方性分散を有する。
【００７３】
　用いられる個別の化合物の相対的複屈折分散（σΔｎ／Δｎｍｉｘ）は、好ましくは、０．５０またはこれ以上、好ましくは０．５０〜０．９０、特に好ましくは０．６０またはこれ以上、好ましくは０．６０〜０．９０および極めて特に好ましくは０．７０またはこれ以上、好ましくは０．７０〜０．９０である。
　さらに、本発明の液晶媒体は、しきい値電圧（Ｖ１０）についての低い値、好ましくは２．００Ｖより低いかまたはこれに等しく、好ましくは１．８０Ｖより低いかまたはこれに等しい値を有する。
【００７４】
　個別の物理的特性についてのこれらの好ましい値はまた、各々の場合において、互いの組み合わせにおいて観察される。特に好ましいのは、以下の表中に示す、比較的低い回転粘度（γ１）、同時に高い透明点（Ｔ（Ｎ，Ｉ））の特性の組み合わせを有する液晶媒体である。
【表１】
2004115808.tif 000031
【００７５】
　本出願において、「≦」は、小さい、または等しい、好ましくは小さいを意味し、「≧」は、大きい、または等しい、好ましくは大きいを意味する。
　本出願において、
【化３２】
2004115808.tif 000032
は、トランス−１，４−シクロヘキシレンを示す。
【００７６】
　本出願において、誘電的に正の化合物の用語は、＞１．５のΔεを有する化合物を意味し、誘電的に中性の化合物は、−１．５≦Δε≦１．５である化合物を意味し、誘電的に負の化合物は、Δε＜−１．５を有する化合物を意味する。化合物の誘電異方性は、ここでは、１０％の化合物を液晶ホストに溶解し、１ｋＨｚにおけるこの混合物のキャパシタンスを、ホメオトロピック表面配向を有する、２０μｍの厚さを有する少なくとも１つの試験セルおよび均一な表面配向を有する、２０μｍの厚さを有する少なくとも１つの試験セル中で決定することにより、決定される。測定電圧は、代表的に、０．５Ｖ〜１．０Ｖであるが、それぞれの液晶混合物の容量性しきい値よりも常に低い。
【００７７】
　誘電的に正の、および誘電的に中性の化合物のために用いられるホスト混合物は、ＺＬＩ−４７９２であり、誘電的に負の化合物のために用いられるホスト混合物は、ＺＬＩ−２８５７であり、共にMerck KGaA, ドイツ国からである。検査するべき化合物の添加および用いられる化合物の１００％への外挿の後の、ホスト混合物の誘電定数の変化により、検査すべきそれぞれの化合物についての値が得られる。
【００７８】
　個別の化合物の複屈折の決定のために用いられるホスト混合物は、Merck KGaA, ドイツ国からのＺＬＩ−４７９２である。検査するべきそれぞれの化合物についての値は、検査するべき化合物の添加および用いられる化合物の１００％への外挿の後の、ホスト混合物の複屈折の変化から得られる。複屈折は、適合されたアッベ屈折計において、配向した試料に対して決定される。用いられる配向剤は、Merck KGaAから得られるレシチンの溶液である。複屈折は、常光および異常光な屈折率の値から計算され、これらの両方は、同一の配向した試料に対して決定された。
【００７９】
　「しきい値電圧」の用語は、通常の方法において、他に明白に述べなければ、１０％相対的コントラスト（Ｖ１０）についての光学的しきい値に関する。
【００８０】
　本出願中のすべての濃度は、他に明白に述べなければ、重量パーセントで示し、対応する混合物または混合物成分に関する。すべての物理的特性は、"Merck Liquid Crystals, Physical Properties of Liquid Crystals", Status１９９７年１１月、Merck KGaA, ドイツ国に従って決定され、決定されており、他に明白に述べなければ、２０℃の温度に適用される。Δｎは、５８９ｎｍの波長において決定され、Δεは、１ｋＨｚの周波数において決定される。
【００８１】
　本発明の液晶媒体は、所要に応じて、また、他の添加剤、例えば安定剤を、慣用の量で含むことができる。用いられるこれらの添加剤の量は、合計で、全体としての混合物の量を基準として、０％〜１０％、好ましくは０．１％〜６％である。用いられる個別の化合物の濃度は、好ましくは、各々０．１〜３％である。これらのおよび同様の添加剤の濃度は、液晶媒体中の液晶化合物の濃度および濃度範囲を示す際には、考慮されない。
【００８２】
　組成物は、複数の化合物、好ましくは３〜３０種、特に好ましくは６〜２０種および極めて特に好ましくは１０〜１６種の化合物からなり、これらは、慣用の方法で混合される。一般的に、小さい方の量で用いられる化合物の所望の量を、主成分を構成する成分に、有利には高温で溶解する。選択された温度が、主成分の透明点よりも高い場合には、溶解プロセスの完了は、観察するのが特に容易である。しかし、液晶混合物を、他の慣用の方法で、例えばプレミックスを用いて、またはいわゆる「マルチボトル(multibottle)系」から調製することも可能である。
【００８３】
　好適な添加剤により、本発明の液晶相を、これらを、以前に開示されたＥＣＢ、ＶＡＮ、ＩＰＳ、ＧＨまたはＡＳＭ−ＰＡ　ＬＣＤディスプレイのすべてのタイプにおいて用いることができるように改変することができる。
　以下の例は、本発明を、これを限定せずに例示する作用を有する。例において、融点Ｔ（Ｃ，Ｎ）、スメクティック（Ｓ）相からネマティック（Ｎ）相への転移の温度Ｔ（Ｓ，Ｎ）および液晶物質の透明点Ｔ（Ｎ，Ｉ）を、摂氏度で示す。
【００８４】
　他に明白に述べなければ、本明細書中のパーセンテージは、重量パーセントであり、物理的特性は、他に明白に述べなければ、２０℃における値である。
　他に特徴づけしなければ、本明細書中のすべてのパーセンテージは、重量パーセントであり、すべての物理的特性は、他に明白に述べなければ、２０℃における値である。
　本出願中での温度について示す値は、すべて、℃であり、すべての温度差は、対応して、他に明白に述べなければ、差異の度である。
【００８５】
　本出願において、および以下の例において、液晶化合物の構造を、略語（頭文字）により示し、化学式への変換は、以下の表ＡおよびＢに従って行われる。すべての基ＣｎＨ２ｎ＋１およびＣｍＨ２ｍ＋１は、それぞれｎ個およびｍ個の炭素原子を有する直鎖状アルキル基である。表Ｂにおけるコードは、自明である。表Ａにおいて、基本構造についての頭文字のみを示す。個別の場合において、基本構造の頭文字に、ハイフンで分離して、置換基Ｒ１、Ｒ２、Ｌ１、Ｌ２およびＬ３についてのコードが続く：
【００８６】
【表２】
2004115808.tif 000033
【００８７】
表Ａ
【化３３】
2004115808.tif 000034
【００８８】
【化３４】
2004115808.tif 000035
【００８９】
表Ｂ：
【化３５】
2004115808.tif 000036
【００９０】
【化３６】
2004115808.tif 000037
【００９１】
【化３７】
2004115808.tif 000038
【００９２】
【化３８】
2004115808.tif 000039
【００９３】
【化３９】
2004115808.tif 000040
【００９４】
【化４０】
2004115808.tif 000041
【００９５】
【化４１】
2004115808.tif 000042
【００９６】
　本発明の液晶媒体は、好ましくは、５種または６種以上、特に好ましくは６種または７種以上および極めて特に好ましくは７種または８種以上の、表ＡおよびＢからの式から選択された化合物を含む。
　本発明の液晶媒体は、好ましくは、２種または３種以上、特に好ましくは３種または４種以上および極めて特に好ましくは４種または５種以上の、表Ａからの式から選択された化合物を含む。
【００９７】
　本発明の液晶媒体は、好ましくは、３種または４種以上、特に好ましくは４種または５種以上および極めて特に好ましくは５種または６種以上の、表Ｂからの式から選択された化合物を含む。
　これらの化合物は、好ましくは、これらの表からの異なる式で表される化合物である。
【実施例】
【００９８】
　以下の例は、本発明を、限定を示さずに例示することを意図する。本明細書中で、パーセンテージは、重量パーセントである。すべての温度を、摂氏度で示す。Δｎは、光学異方性（５８９ｎｍ、２０℃）を示し、Δεは、誘電異方性（１ｋＨｚ、２０℃）を示し、Ｈ．Ｒ．は、電圧保持比（１００℃において、オーブン中で５分後、１Ｖ）を示し、Ｖ０、しきい値電圧（略してＨＲ）は、２０℃で決定した。
【００９９】
比較例１
　３個の環の１個または２個がフェニル環であり、残りの環がシクロヘキシル環である、三環式化合物および、２個の環の１個がフェニル環であり、他方がシクロヘキシル環である、二環式化合物から専らなる、液晶混合物を、調製した。この混合物の組成および物理的特性を、以下の表に示す。
【０１００】
【表３】
2004115808.tif 000043
【０１０１】
　液晶媒体を、この分散に関して検査した。種々の波長における複屈折値を、以下の表に示す。
【０１０２】
【表４】
2004115808.tif 000044
【０１０３】
比較例２
　比較例１と同様にして、３個の環の１個または２個がフェニル環であり、残りの環がシクロヘキシル環である、三環式化合物および、２個の環の１個がフェニル環であり、他方がシクロヘキシル環である、二環式化合物から専らなる、液晶混合物を、調製した。この混合物の組成および物理的特性を、以下の表に示す。
【０１０４】
【表５】
2004115808.tif 000045
【０１０５】
　液晶媒体を、この分散に関して検査した。種々の波長における複屈折値を、以下の表に示す。
【０１０６】
【表６】
2004115808.tif 000046
【０１０７】
例１
　本出願の教示に従う液晶混合物を、調製した。この液晶混合物は、大きい比率の、３個の環のすべてがフェニル環である三環式化合物および、３個の環のすべてがシクロヘキシル環である三環式化合物および、２つの環がシクロヘキシル環である二環式化合物を含む。この液晶混合物は、３個の環の１個または２個がフェニル環であり、残りの環がシクロヘキシル環である三環式化合物を含まない。
【０１０８】
　この例の混合物の透明点および複屈折は、比較例の対応する値に設定された。この混合物の組成および物理的特性を、以下の表に示す。
【０１０９】
【表７】
2004115808.tif 000047
【０１１０】
　液晶媒体を、この分散に関して検査した。種々の波長における複屈折値を、以下の表に示す。
【０１１１】
【表８】
2004115808.tif 000048
【０１１２】
　この例の液晶混合物は、２種の比較例１および２の混合物よりも顕著に大きい分散を有する。これは、以下の表に示され、ここで、用いた個別の化合物の相対的複屈折分散（σΔｎ／Δｎｍｉｘ）を、互いに比較した。
【０１１３】
【表９】
2004115808.tif 000049